(57)【要約】【課題】有機電界発光素子の素子構成を改良することによって、色純度に優れた素子を実現すること。【解決手段】陽極２と陰極６からなる一対の電極と、その間に少なくとも発光層４を含めた一層以上の有機物から構成される層を有した有機電界発光素子において、発光層４に電荷輸送性の強い材料をある条件で混合することにより、発光層４内に確実に電荷注入・再結合が起こるため、発光層４からの発光だけを取り出すことが可能となり、素子の色純度が向上する。【選択図】  図１
2008172271.tif 000002
【特許請求の範囲】
【請求項１】
陽極と陰極からなる一対の電極と、
前記陽極と陰極の間に少なくとも発光層を含めた一層以上の有機物から構成される層を有する有機電界発光素子において、
前記発光層に接して電子輸送層が配置され、前記発光層に前記電子輸送層を構成する材料の電子親和力よりも大きい電子親和力を有する電子輸送材料を混合したことを特徴とする有機電界発光素子。
【請求項２】
前記発光層に前記電子輸送材料を１０mol％以下混合したことを特徴とする請求項１に記載の有機電界発光素子。
【請求項３】
前記発光層の前記電子輸送層と接する領域に、前記電子輸送材料を混合した領域を設けたことを特徴とする請求項１に記載の有機電界発光素子。
【請求項４】
前記発光層を構成する主な材料として、下記一般式（１）で表される芳香族メチリデン化合物が使用されていることを特徴とする請求項１に記載の有機電界発光素子。
【化１】
2008172271.tif 000012
（式中Ａｒ1は一般式（Ａ）〜（Ｄ）のいずれかである２価の基、Ａｒ2は一般式（Ｅ）〜（Ｉ）のいずれかである２価の基である。ここでｎは１から３の整数、Ｒ1、Ｒ2はそれぞれ独立に水素原子、ハロゲン原子、低級アルキル基、置換もしくは無置換のアリール基である。）
【化２】
2008172271.tif 000013
【化３】
2008172271.tif 000014
【発明の詳細な説明】
【技術分野】
【０００１】
本発明は、各種の表示装置として広範囲に利用される発光素子であって、色純度に優れた有機電界発光素子に関するものである。
【背景技術】
【０００２】
電界発光素子は、自己発光のために液晶素子にくらべて明るく、鮮明な表示が可能であるため、古くから多くの研究者によって研究されてきた。現在実用レベルに達した電界発光素子としては、無機材料のＺｎＳを用いた素子がある。しかし、このような無機の電界発光素子は、発光のための駆動電圧として５０Ｖ以上が必要であるため、広く使用されるには至っていない。
【０００３】
これに対して有機材料を用いた電界発光素子である有機電界発光素子は、従来は実用的なレベルからはほど遠いものであったが、１９８７年にイーストマン・コダック社のシー・ダブリュ・タン（Ｃ．Ｗ．Ｔａｎｇ）らによって開発された積層構造素子によりその特性が飛躍的に進歩した。彼らは蒸着膜の構造が安定で電子を輸送することのできる蛍光体からなる層（電子輸送性発光層）と、正孔を輸送することのできる有機物からなる層（正孔輸送層）とを積層し、正孔と電子を蛍光体中に注入して発光させることに成功した。これによって有機電界発光素子の発光効率が向上し、１０Ｖ以下の電圧で１０００ｃｄ／ｍ２以上の発光が得られるようになった。その後、電子輸送性発光層を発光層と電子輸送層に分けるなど、素子を構成する層の機能分離が進められた結果、現在では１００００ｃｄ／ｍ２以上の発光特性が得られている。
【０００４】
このような有機電界発光素子は、発光層を構成する材料を変更することによりその発光色を任意に変更することができる。さらに、青・緑・赤色の発光素子を組み合わせることにより、フルカラー表示が可能となり、薄型軽量のフルカラーディスプレイを実現することが可能となる。
【発明の開示】
【発明が解決しようとする課題】
【０００５】
しかしながら、上記のようなフルカラーディスプレイにおいて、より高品位の表示を実現するためには、青・緑・赤色各色の色純度をさらに高くすることが必要不可欠である。
【０００６】
本発明の目的は、有機電界発光素子の素子構成を改良することによって、色純度の改善された有機電界発光素子を実現することにある。
【課題を解決するための手段】
【０００７】
本発明の有機電界発光素子は、陽極と陰極からなる一対の電極と、前記陽極と陰極の間に少なくとも発光層を含めた一層以上の有機物から構成される層を有する有機電界発光素子において、前記発光層を構成する主な材料としてエネルギーギャップが２．７ｅＶ以上である芳香族メチリデン化合物が使用され、かつ前記発光層に前記発光層を構成する材料よりも電荷輸送性が強い材料が混合されていることを特徴とするものである。発光層を構成する材料として蛍光強度の強い材料を用い、かつ電荷輸送性が強い材料を混合することにより、発光効率の優れた素子を得ることができる。
【０００８】
また、本発明の有機電界発光素子は、前記芳香族メチリデン化合物が下記一般式（１）で表されることを特徴とするものであり、高色純度の青色発光を得ることができる。
【化１】
2008172271.tif 000003
（式中Ａｒ1は一般式（Ａ）〜（Ｄ）のいずれかである２価の基、Ａｒ2は一般式（Ｅ）〜（Ｉ）のいずれかである２価の基である。ここでｎは１から３の整数、Ｒ1、Ｒ2はそれぞれ独立に水素原子、ハロゲン原子、低級アルキル基、置換もしくは無置換のアリール基である。）
【化２】
2008172271.tif 000004
【化３】
2008172271.tif 000005
【０００９】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層に電荷輸送材料を１０  ｍｏｌ  ％以下混合したことを特徴とするものである。混合する電荷輸送材料の濃度を低く抑えることにより、電荷輸送材料間の電荷のやり取りを抑制し、発光層に流れる無効電流を少なくすることができる。
【００１０】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層を主に構成する材料が吸収しうる波長に蛍光波長を有する電荷輸送材料を前記発光層に混合したことを特徴とするものである。発光層を構成する材料へのエネルギー移動確率が高い材料を電荷輸送材料として用いることにより、より確実に発光層に注入された電荷を発光材料に移動させることができる。
【００１１】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層に前記発光層と接して設けられた正孔輸送層を構成する材料のイオン化ポテンシャルよりも小さいイオン化ポテンシャルを有する電荷輸送材料を混合したことを特徴とするものである。このような電荷輸送材料を用いることにより、確実に発光層内に正孔を注入することができる。
【００１２】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層に前記発光層と接して設けられた電子輸送層を構成する材料の電子親和力よりも大きい電子親和力を有する電荷輸送材料を混合したことを特徴とするものである。このような電荷輸送材料を用いることにより、確実に発光層内に電子を注入することができる。
【００１３】
また、本発明の有機電界発光素子は、上記した各電荷輸送材料が下記一般式（２）で表されることを特徴とするものであり、電荷輸送材料として高耐熱性の有機材料を用いることで、より耐久性の高い発光素子を実現することができる。
【化４】
2008172271.tif 000006
（式中、Ｒ3、Ｒ4、Ｒ5はそれぞれ独立に水素原子、低級アルキル基、置換または無置換のアリール基、Ｒ6、Ｒ7はそれぞれ独立に水素原子、低級アルキル基、ハロゲン原子を表す。）
【００１４】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層の一部の層領域に電荷輸送材料を混合したことを特徴とするものであり、発光層の一部のみに混合層を設けることにより、漏れ電流を抑制し、電流効率の高い素子を実現することができる。
【００１５】
また、本発明の有機電界発光素子は、陽極と陰極からなる一対の電極と、前記陽極と陰極の間に少なくとも発光層を含めた一層以上の有機物から構成される層を有する有機電界発光素子において、前記発光層の正孔輸送層と接する領域に正孔輸送材料を混合した層領域を設けるとともに、前記発光層の電子輸送層と接する領域に電子輸送材料を混合した層領域を設けたことを特徴とするものであり、一つの発光層内に正孔輸送材料、電子輸送材料をそれぞれ混合した層領域を設けることで、発光層内にバランス良く正孔・電子を注入することができる。
【発明の効果】
【００１６】
以上のように、本発明の有機電界発光素子は、陽極と陰極からなる一対の電極と、その間に少なくとも発光層を含めた一層以上の有機物から構成される層を有し、発光層として発光材料に電荷輸送性の強い材料をある条件で混合するようにしたので、従来の素子に比べて色純度に優れた有機電界発光素子が得られるという有利な効果が得られる。
【発明を実施するための最良の形態】
【００１７】
以下、本発明の実施の形態について、図面を用いて説明する。図１は本発明による有機電界発光素子の概略構成を示す断面図である。基板１上に陽極２を形成し、その上に正孔輸送層３、発光層４、電子輸送層５、陰極６を形成したものである。
【００１８】
基板１は、透明で表面が平滑なものであれば使用できる。一般的にはガラス、プラスティックが用いられる。また、素子作製時に支持できれば、任意の厚さの基板を使用できる。
【００１９】
陽極２は、透明電極としてインジウム錫酸化物（ＩＴＯ）や半透明電極としての金薄膜を用いることができる。
【００２０】
正孔輸送層３と電子輸送層５が、それぞれ電荷輸送層を構成する。それぞれの電荷輸送層は、電極からの電荷の注入を容易にし、注入された電荷を発光領域まで輸送するという働きをする。正孔輸送層３としては、正孔輸送性の強い材料が使用され、具体的にはＮ、Ｎ'−ジフェニル−Ｎ、Ｎ'−ビス（３−メチルフェニル）１，１'−ビフェニル−４，４'−ジアミン（ＴＰＤ）、４、４'−ビス［Ｎ−（１−ナフチル）−Ｎ−フェニル−アミノ］ビフェニル（α−ＮＰＤ）などのトリフェニルアミン誘導体やチオフェン誘導体、スチルベン誘導体などを用いることができる。
【００２１】
電子輸送層５としては、電子輸送性の強い材料が用いることができ、具体的にはフェナントロリン誘導体，オキサジアゾール誘導体やトリス（８−ヒドロキシキノリノール）アルミニウム（Ａｌｑ）などに代表されるキノリノール金属錯体などを使用することができる。
【００２２】
陰極６は、有機膜に電子が注入できることが必要であり、アルカリ金属またはアルカリ土類金属またはその化合物を構成材料の一つとして用いることが多い。具体的にはリチウム、マグネシウムやカルシウム、あるいはこれらの金属や化合物を他の金属と組み合わせて用いることができる。
【００２３】
発光層４としては、従来からも数多くの化合物群が検討されているが、基本的には電子・正孔の注入が可能でかつ蛍光・りん光を有する物質であれば使用できる。また、成膜性に優れた材料の中に色素を少量分散させた膜を発光層として用いることにより、素子の高効率化、長寿命化および発光色の調整をすることも検討されている。この手法は、単独では結晶化しやすい、あるいは濃度消光を起こしやすい蛍光色素に対して非常に有効である。
【００２４】
前述のとおり、一般に有機電界発光素子は、発光層４に用いる材料の種類を変えることにより発光色を変化させることができる。発光層４の構成材料として、エネルギーギャップ（Ｅｇ）の大きい青色蛍光材料を用いることで、高色純度の青色発光素子の実現が期待されるが、実際にはＥｇの大きい材料への電荷の注入は困難であり、電子と正孔が発光層以外の層、例えば電子輸送層や正孔輸送層で電荷の再結合が生じてしまう。そのために素子の発光スペクトルがブロードになり発光色が白っぽくなる現象がよく観測される。
【００２５】
しかしながら、本実施の形態によれば、発光層４の全体、または発光層４の一部に電荷輸送性が強く非発光性の材料をある条件のもとで混合することにより、より効率よく発光層中に電荷を注入し再結合させることが可能となる。例えば、元来蛍光強度が強い芳香族メチリデン化合物に電荷輸送材料を混合したものを発光層として用いると、色純度の高い素子が得られる。特に（化５）に一般式（１）として示した材料はＥｇが大きく、高色純度の青色発光が得られる。
【００２６】
また、電荷輸送材料を混合する時の濃度としては、電荷輸送材料間でホッピング伝導や電荷の再結合が起こらない濃度である必要がある。最適な濃度は用いる有機材料や素子構成によっても変化するが、少なくとも１０  ｍｏｌ  ％以下である必要がある。
【００２７】
発光層４に混合する電荷輸送材料に用いる材料としては、発光層４に接する正孔輸送層３または電子輸送層５からの電荷注入が容易である必要がある。また混合された電荷輸送材料での電荷再結合が起こりにくく、再結合が生じた場合にもエネルギーが確実に発光材料へ移動するような材料が望ましい。具体的には、（化８）の一般式（２）で表される高耐熱性の有機材料を用いることで、より耐久性の高い発光素子を実現することができる。
【００２８】
このように、本実施の形態では、発光層４の構成材料として、エネルギーギャップ（Ｅｇ）の大きい青色蛍光材料である芳香族メチリデン化合物を使用し、さらにこの材料に電荷輸送性の強い材料を１０  ｍｏｌ  ％以下の濃度で混合することにより、より効率よく発光層中に電荷を注入し再結合させることが可能となり、発光効率の優れた素子を得ることができる。
【００２９】
なお、本実施の形態では、発光層４としてエネルギーギャップ（Ｅｇ）の大きい芳香族メチリデン化合物を使用したが、他の発光材料を用いても同様に実施することができ、発光層に電荷輸送材料を混合することにより、発光効率の優れた素子を得ることができる。
【００３０】
また、本実施の形態では、有機層が正孔輸送層３、発光層４、電子輸送層５の３層から構成される場合について説明したが、複数の層の有する機能を１つの層で兼ねる場合や、各層が複数の材料から構成される場合も同様に実施可能である。また、新たな機能を有する層を挿入することも可能である。
【００３１】
（実施例）
次に、本発明の具体例を説明する。
（実施例１）
基板１には、ガラス上に透明な陽極２としてインジウム錫酸化膜（ＩＴＯ）を予め形成し、電極の形にパターニングしたものを用いた。この基板１を充分に洗浄した後、蒸着する材料と一緒に真空装置内にセットし、１０−４Ｐａまで排気した。その後、正孔輸送層３としてＮ，Ｎ'−ビス［４'−（Ｎ，Ｎ−ジフェニルアミノ）−４−ビフェニリル］−Ｎ，Ｎ'−ジフェニルベンジジン（ＴＰＴ）を５０ｎｍ製膜した。その後、発光層４として（化９）に示す化合物（３）（蛍光ピーク波長４７０ｎｍ）とＴＰＴとの混合膜を２５ｎｍ製膜した。化合物（３）に対するＴＰＴの割合は５  ｍｏｌ  ％とした。電子輸送層５としてトリス（８−ヒドロキシキノリノール）アルミニウム（Ａｌｑ）を２５ｎｍ製膜した後、陰極６としてＡｌ／Ｌｉ混合膜を１５０ｎｍの厚さで製膜し、素子を作成した。これらの製膜は一度も真空を破ることなく、連続して行った。なお、膜厚は水晶振動子によってモニターした。素子作製後、直ちに乾燥窒素中で電極の取り出しを行い、引き続き特性測定を行った。得られた素子に電圧を印加したところ、均一な青色の発光が観測された。発光スペクトルを測定したところ、４７０ｎｍにピークを有することがわかり、この素子の発光が化合物（３）に由来するものであることがわかった。ＣＩＥ色度座標を求めたところ、ｘ＝０．１８、ｙ＝０．２３であった。
【化５】
2008172271.tif 000007
【００３２】
（実施例２）
基板１には、実施例１と同様にＩＴＯを予め電極の形にパターニングして陽極２としたものを用いた。基板の洗浄後、蒸着装置内に基板をセットし１０−４Ｐａまで排気した。その後、正孔輸送層３としてＴＰＴを５０ｎｍ製膜した。その後、化合物（３）と正孔輸送材料であるＴＰＴの混合層、化合物（３）のみからなる層、化合物（３）と電子輸送材料であるバソクプロイン（東京化成製）の混合層をそれぞれ１０ｎｍずつ製膜して発光層４とした。化合物（３）に対するＴＰＴ、バソクプロインの割合はいずれも５  ｍｏｌ  ％とした。電子輸送層５としてＡｌｑを２０ｎｍ製膜した後、陰極６としてＡｌ／Ｌｉ混合膜を１５０ｎｍの厚さで製膜し、素子を作製した。素子作成後、直ちに乾燥窒素中で電極の取り出しを行い、特性測定を行った。得られた素子に電圧を印加したところ、均一な青色の発光が観測された。発光スペクトルを測定したところ、４７０ｎｍにピークを有することがわかり、発光が化合物（３）に由来するものであることがわかった。ＣＩＥ色度座標を求めたところ、ｘ＝０．１７、ｙ＝０．２１であった。
【００３３】
（比較例１）
化合物（３）のみからなる層を発光層４として用いたこと以外は実施例１と同様に素子を作製した。得られた素子に電圧を印加したところ青白い均一な発光が観測された。発光スペクトルを測定したところ４２０ｎｍにピークを有することがわかり、この素子の発光が主に正孔輸送層３に用いているＴＰＴに由来するものであることがわかった。
【００３４】
（比較例２）
化合物（３）に対してＴＰＴを１５  ｍｏｌ  ％混合した層を発光層４として用いたこと以外は実施例１と同様に素子を作製した。得られた素子に電圧を印加したところ、黄緑色の発光が観測された。発光スペクトルを測定したところ５３０ｎｍにピークを有することがわかり、この素子の発光が主に電子輸送層５に用いているＡｌｑに由来するものであることがわかった。
【００３５】
実施例１、２および比較例１、２の結果から、エネルギーギャップが大きく蛍光強度の強い材料である化合物（３）を使用し、さらにこの材料に電荷輸送性の強い材料を５  ｍｏｌ  の濃度で混合することにより、発光効率の優れた素子を得ることができる。
【００３６】
（実施例３）
発光層として（化１０）に示す化合物（４）（吸収ピーク波長３６０ｎｍ）に対して（化１１）に示す電荷輸送材料であるＴＰＡＣ（蛍光ピーク波長３７０ｎｍ）を５  ｍｏｌ  ％混合した層を発光層４として用いたこと以外は、実施例１と同様に素子を作成した。得られた素子に電圧を印加したところ、青緑色の均一な発光が観測された。発光スペクトルを観測したところ、４９０ｎｍにピークを有することがわかり、この素子の発光が化合物（４）に由来するものであることがわかった。ＣＩＥ色度座標を求めたところ、ｘ＝０．１７、ｙ＝０．３５であった。
【化６】
2008172271.tif 000008
【化７】
2008172271.tif 000009
【００３７】
（比較例３）
化合物（４）に対してＴＰＡＣを１５  ｍｏｌ  ％混合した層を発光層４として用いたこと以外は実施例１と同様に素子を作製した。得られた素子に電圧を印加したところ、黄緑色の発光が観測された。発光スペクトルを測定したところ５２０ｎｍにピークを有することがわかり、この素子の発光が主に電子輸送層５に用いているＡｌｑに由来するものであることがわかった。
【００３８】
実施例３および比較例３の結果から、発光層４に添加する電荷輸送材料の濃度を適当な条件にすることにより、発光層を主に構成する材料からの発光を得ることができることを確認した。
【００３９】
（実施例４）
化合物（３）（吸収ピーク波長３３０ｎｍ）に対して（化１１）に示すＴＰＡＣ（蛍光ピーク波長３７０ｎｍ）を５  ｍｏｌ  ％混合した層を発光層４として用いたこと以外は実施例１と同様に素子を作製した。得られた素子に電圧を印加したところ青色の均一な発光が観測された。発光スペクトルを測定したところ、４７０ｎｍにピークを有することがわかり、この素子の発光が化合物（３）に由来するものであることがわかった。ＣＩＥ色度座標を求めたところｘ＝０．１７、ｙ＝０．２２であった。
【００４０】
（比較例４）
化合物（３）に対して（化１２）に示す化合物（５）（蛍光ピーク波長５００ｎｍ）を５  ｍｏｌ  ％混合した層を発光層４として用いたこと以外は実施例１と同様に素子を作成した。得られた素子に電圧を印加したところ青緑色の均一な発光が観測された。発光スペクトルを観測したところ５００ｎｍにピークを有することがわかり、この素子の発光が化合物（５）に由来するものであることがわかった。ＣＩＥ色度座標を求めたところ、ｘ＝０．１９、ｙ＝０．４０であった。
【化８】
2008172271.tif 000010
【００４１】
（比較例５）
化合物（４）に対して化合物（５）（蛍光ピーク波長５００ｎｍ）を５  ｍｏｌ  ％混合した層を発光層４として用いたこと以外は実施例１と同様に素子を作成した。得られた素子に電圧を印加したところ青緑色の均一な発光が観測された。発光スペクトルを観測したところ５００ｎｍにピークを有することがわかり、この素子の発光が化合物（５）に由来するものであることがわかった。ＣＩＥ色度座標を求めたところ、ｘ＝０．１９、ｙ＝０．４２であった。
【００４２】
実施例３、４および比較例４、５の結果から、発光層４を主に構成する材料が吸収しうる波長に蛍光波長を有する電荷輸送材料を発光層に混合することにより、発光層を構成する材料に由来する発光が得られることが確認できた。
【００４３】
（実施例５）
基板１には、実施例１と同様にＩＴＯを予め電極の形にパターニングして陽極２としたものを用いた。基板の洗浄後、基板を蒸着装置内にセットし１０−４Ｐａまで排気した。その後、正孔輸送層３としてＴＰＤ（イオン化ポテンシャル  ５．５ｅＶ）を５０ｎｍ製膜した。さらに化合物（３）とＴＰＴ（イオン化ポテンシャル  ５．４ｅＶ）の混合層を２５ｎｍ製膜して発光層４とした。化合物（３）に対するＴＰＤの割合は５  ｍｏｌ  ％とした。電子輸送層５としてＡｌｑを２５ｎｍ製膜した後、陰極６としてＡｌ／Ｌｉ混合膜を１５０ｎｍの厚さで製膜し、素子を作製した。素子作成後直ちに乾燥窒素中で電極の取り出しを行い、特性測定を行った。得られた素子に電圧を印加したところ、均一な青色の発光が観測された。発光スペクトルを調べたところ４７０ｎｍにピークを有することがわかり、発光が化合物（３）に由来するものであることがわかった。ＣＩＥ色度座標を求めたところ、ｘ＝０．１７、ｙ＝０．２２であった。
【００４４】
（実施例６）
発光層４として化合物（４）に対してＴＰＴを５  ｍｏｌ  ％混合した層を用いたこと以外は実施例５と同様に素子を作成した。得られた素子に電圧を印加したところ、均一な青緑色の発光が観測された。発光スペクトルを調べたところ４９０ｎｍにピークを有することがわかり、発光が化合物（４）に由来するものであることがわかった。ＣＩＥ色度座標を求めたところ、ｘ＝０．１８、ｙ＝０．３４であった。
【００４５】
（実施例７）
基板１には、実施例１と同様にＩＴＯをあらかじめ電極の形にパターニングして陽極２としたものを用いた。基板の洗浄後、蒸着装置内に基板をセットし１０−４Ｐａまで排気した。その後、正孔輸送層３としてＴＰＴを５０ｎｍ製膜した。さらに化合物（３）と（化１３）に示す化合物（６）（電子親和力２．８ｅＶ）の混合層を２５ｎｍ製膜して発光層４とした。化合物（３）に対する化合物（６）の割合は５  ｍｏｌ  ％とした。電子輸送層５としてバソクプロイン（電子親和力２．３ｅＶ）を２５ｎｍ製膜し、素子を作製した。素子作成後直ちに乾燥窒素中で電極の取り出しを行い、特性測定を行った。得られた素子に電圧を印加したところ、均一な青色の発光が観測された。発光スペクトルを調べたところ、４７０ｎｍにピークを有することがわかり、発光が化合物（３）に由来するものであることがわかった。ＣＩＥ色度座標を求めたところｘ＝０．１８、ｙ＝０．２３であった。
【化９】
2008172271.tif 000011
【００４６】
（実施例８）
発光層４として化合物（４）に対して化合物（６）を５  ｍｏｌ  ％混合した層を用いたこと以外は実施例７と同様に素子を作成した。得られた素子に電圧を印加したところ、均一な青緑色の発光が観測された。発光スペクトルを調べたところ４９０ｎｍにピークを有することがわかり、発光が化合物（４）に由来するものであることがわかった。ＣＩＥ色度座標を求めたところ、ｘ＝０．１７、ｙ＝０．３８であった。
【００４７】
（比較例６）
正孔輸送層３にＴＰＴを、発光層４として化合物（３）とＴＰＤの５  ｍｏｌ  ％混合膜を用いたこと以外は、実施例５と同様に素子を作製した。得られた素子に電圧を印加したところ青色の均一な発光が観測された。発光スペクトルを調べたところ、４７０ｎｍと４２０ｎｍのところにピークを有することがわかり、この素子の発光が化合物（３）と正孔輸送層３を構成するＴＰＴに由来するものであることがわかった。
【００４８】
（比較例７）
正孔輸送層３にＴＰＴを、発光層４として化合物（４）とＴＰＤの５  ｍｏｌ  ％混合膜を用いたこと以外は、実施例５と同様に素子を作製した。得られた素子に電圧を印加したところ青色の均一な発光が観測された。発光スペクトルを調べたところ、４９０ｎｍと４２０ｎｍのところにピークを有することがわかり、この素子の発光が化合物（４）と正孔輸送層３を構成するＴＰＴに由来するものであることがわかった。
【００４９】
（比較例８）
電子輸送層５に化合物（６）、発光層４に化合物（３）とバソクプロインの５ｍｏｌ  ％混合膜を用いたこと以外は実施例７と同様に素子を作製した。得られた素子に電圧を印加したところ、水色の均一な発光が観測された。発光スペクトルを調べたところ、化合物（３）のスペクトルに化合物（６）のスペクトルが重なって発光していることがわかり、発光層４と電子輸送層５の２層が発光していることがわかった。
【００５０】
（比較例９）
電子輸送層５に化合物（６）、発光層４に化合物（４）とバソクプロインの５ｍｏｌ  ％混合膜を用いたこと以外は実施例７と同様に素子を作製した。得られた素子に電圧を印加したところ、水色の均一な発光が観測された。発光スペクトルを調べたところ、化合物（４）のスペクトルに化合物（６）のスペクトルが重なって発光していることがわかり、発光層４と電子輸送層５の２層が発光していることがわかった。
【００５１】
実施例５から８および比較例６から９の結果から、正孔輸送層３あるいは電子輸送層５と発光層４中に混合させる電荷輸送材料のエネルギーダイアグラムを調整することにより、発光層４からのみの発光を得ることができることが確認できた。
【図面の簡単な説明】
【００５２】
【図１】本発明における電界発光素子の構成を示す概略断面図
【符号の説明】
【００５３】
１  基板
２  陽極
３  正孔輸送層
４  発光層
５  電子輸送層
６  陰極
【図１】
2008172271.tif 000015